(57)【要約】【課題】金型のクリーニングサイクルを向上させた半導体封止用エポキシ樹脂組成物を提供する。【解決手段】エポキシ樹脂、硬化剤、無機充填材とともに、１２−ヒドロキシステアリン酸とアミノ基含有ポリシロキサンとの反応生成物を必須成分として含有し、前記反応生成物が次式（１）【化１】2008156471.tif 000007（ただし、ｍは５〜５００の整数である）で表される化合物であることとする。【選択図】なし【特許請求の範囲】
【請求項１】
エポキシ樹脂、硬化剤、無機充填材とともに、１２−ヒドロキシステアリン酸とアミノ基含有ポリシロキサンとの反応生成物を必須成分として含有し、前記反応生成物が次式（１）
【化１】
2008156471.tif 000006
（ただし、ｍは５〜５００の整数である）
で表される化合物であることを特徴とする半導体封止用エポキシ樹脂組成物。
【請求項２】
式（１）で表される化合物の含有量は、半導体封止用エポキシ樹脂組成物全量に対して０．０５〜２質量％の範囲であることを特徴とする請求項１に記載の半導体封止用エポキシ樹脂組成物。
【請求項３】
カルナバワックスを含有することを特徴とする請求項１または２に記載の半導体封止用エポキシ樹脂組成物。
【請求項４】
請求項１から３のいずれか一項に記載の半導体封止用エポキシ樹脂組成物の硬化体で半導体素子が封止されていることを特徴とする半導体装置。
【発明の詳細な説明】
【技術分野】
【０００１】
本発明は、電気・電子部品、汎用半導体装置、光半導体装置等における半導体を封止するために用いられる半導体封止用エポキシ樹脂組成物およびそれを用いた半導体装置に関するものである。
【背景技術】
【０００２】
従来より、電気・電子部品、汎用半導体装置、光半導体装置等における半導体の封止方法として、エポキシ樹脂組成物やシリコン樹脂組成物等による封止方法や、ガラス、金属、セラミック等を用いたハーメチックシール法が知られている。特に、エポキシ樹脂は、密着性、耐湿性、電気絶縁性、耐熱性、透明性等の点で優れており、さらに、大量生産可能でありコストメリットがあるため、近年ではエポキシ樹脂組成物を用いた封止方法が主流となっている。そして、エポキシ樹脂組成物を用いた封止方法としては、トランスファー成形により連続的に封止する方法が汎用されている。例えば、タブレット状に加工したエポキシ樹脂組成物からなる封止材料をトランスファー成形機に取り付けられた金型に備えたポットに装填し、加熱して溶融させた後、プランジャーで加圧して、前記金型が備えるランナー及びゲートを経由して、半導体素子等が配置された樹脂成形用のキャビティーに封止材料が送られ、さらに加熱することにより封止材料を硬化させて封止している。金型温度は、例えば１７５℃程度あるいは封止材料の硬化性に応じてさらに加温している。エポキシ樹脂組成物中には離型性向上のため離型剤を配合しておくことが一般的に知られているが、上記のようなトランスファー成形を連続的におこなうと、離型剤の種類によっては金型表面に離型剤が蓄積して金型表面が汚染され、結果として成形品表面の外観不良を引き起こすことがあった。このような場合には、その都度金型をクリーニングしなければならず手間がかかっていた。そこで、例えば、特許文献１のように両末端にアミノ基を有する所定のシリコン改質剤および所定の不飽和カルボン酸ジイミド系化合物を含有したエポキシ樹脂組成物が提案されている。
【特許文献１】特開平０９−１５７３５４号公報
【発明の開示】
【発明が解決しようとする課題】
【０００３】
以上のエポキシ樹脂組成物は、金型汚れの発生を低減させ連続成形性も良好である。しかしながら、金型のクリーニングサイクルの向上のためのアプローチは種々の方法があり、より最適なものへの検討がいまだなされているのが実情である。
【０００４】
本発明は、以上の通りの背景から、金型のクリーニングサイクルを向上させた半導体封止用エポキシ樹脂組成物およびそれを用いた半導体装置を提供することを課題としている。
【課題を解決するための手段】
【０００５】
本発明は、上記の課題を解決するために、以下のことを特徴としている。
【０００６】
第１に、本発明の半導体封止用エポキシ樹脂組成物は、エポキシ樹脂、硬化剤、無機充填材とともに、１２−ヒドロキシステアリン酸とアミノ基含有ポリシロキサンとの反応生成物を必須成分として含有し、前記反応生成物が次式（１）
【０００７】
【化２】
2008156471.tif 000002
（ただし、ｍは５〜５００の整数である）
で表される化合物であることを特徴とする。
【０００８】
第２に、上記の半導体封止用エポキシ樹脂組成物において、式（１）で表される化合物の含有量は、半導体封止用エポキシ樹脂組成物全量に対して０．０５〜２質量％の範囲であることを特徴とする。
【０００９】
第３に、上記第１または第２の半導体封止用エポキシ樹脂組成物において、カルナバワックスを含有することを特徴とする。
【００１０】
第４に、半導体装置として、以上のいずれかの半導体封止用エポキシ樹脂組成物の硬化体で半導体素子が封止されていることを特徴とする。
【発明の効果】
【００１１】
前記のとおりの上記の第１の発明によれば、金型汚れの発生を低減させ、金型のクリーニングサイクルを向上することができる。これによって、金型洗浄のための作業時間を削減することができ、生産性を向上させることができる。
【００１２】
上記の第２の発明によれば、前記式（１）で表される化合物の含有量が最適化されるため、上記第１の発明の効果をさらに一層向上させることができる。
【００１３】
上記第３の発明によれば、上記のとおりの効果は、より確実に、より一層顕著なものとなる。
【００１４】
以上のような顕著な効果は、上記の第４の発明の半導体装置として実際上大きく実現される。
【発明を実施するための最良の形態】
【００１５】
本発明は前記のとおりの特徴をもつものであるが、以下に、本発明を実施するための最良の形態を説明する。
【００１６】
本発明の半導体封止用エポキシ樹脂組成物では、前記のとおり、エポキシ樹脂、硬化剤、無機充填材とともに、前記式（１）で表される化合物が必須成分として含有されているものである。
【００１７】
この式（１）で表される化合物は、１２−ヒドロキシステアリン酸とアミノ基含有ポリシロキサンとの反応生成物である。ここで、１２−ヒドロキシステアリン酸は次式（２）
【００１８】
【化３】
2008156471.tif 000003
で表すことができる。アミノ基含有ポリシロキサンはポリシロキサンの両末端にアミノ基を導入したものを考慮することができ、具体的には、次式（３）
【００１９】
【化４】
2008156471.tif 000004
で表されるアミノ基含有ポリシロキサンが用いられる。式中のｍは、５〜５００の整数であり、好ましくは５〜５０の整数である。
【００２０】
前記式（１）で表される化合物は、前記式（２）の１２−ヒドロキシステアリン酸と前記式（３）のアミノ基含有ポリシロキサンをＣＯＯＨ当量：ＮＨ当量＝２：１の割合で溶媒であるイソブチルケトンに溶解して煮沸還流にて３時間攪拌し、その後溶媒を減圧除去することで得ることができる。
【００２１】
以上のような式（１）の化合物が含有されていることによって、本発明の半導体封止用エポキシ樹脂組成物は、金型汚れの発生を低減させ、金型のクリーニングサイクルを向上することができるのである。
【００２２】
前記式（１）で表される化合物の含有量としては、半導体封止用エポキシ樹脂組成物全量に対して０．０５〜２質量％が好ましい範囲として考慮される。０．０５質量％未満の場合には、金型汚れの発生を十分に低減させることができない場合があるので好ましくない。２質量％を超える場合には、これ以上反応生成物を配合しても金型のクリーニングサイクルを十分に向上させることができず、かえって金型を汚す場合もあるので好ましくない。
【００２３】
本発明の半導体封止用エポキシ樹脂組成物において、エポキシ樹脂は、一般的に半導体封止用として使用される各種のエポキシ樹脂であってよく、特に限定されない。例えば、ｏ−クレゾールノボラック型エポキシ樹脂、フェノールノボラック型エポキシ樹脂、ジシクロペンタジエン型エポキシ樹脂、ビフェニル型エポキシ樹脂、ビスフェノールＡ型エポキシ樹脂、ビスフェノールＦ型エポキシ樹脂、ナフタレン環含有エポキシ樹脂、ブロム含有エポキシ樹脂等を挙げることができる。これらを単独もしくは複数種併用してもよい。このエポキシ樹脂は、半導体封止用エポキシ樹脂組成物全量に対して７〜３５質量％の範囲で配合することができる。
【００２４】
また、硬化剤としては、一般的に半導体封止用として使用される各種のものを適用できる。具体的には、フェノールノボラック樹脂、ジシクロペンタジエン型フェノール樹脂、フェノールアラルキル樹脂、クレゾールノボラック樹脂、ナフトールアラルキル樹脂等のナフタレン骨格含有フェノール樹脂、多価フェノール化合物が例示される。これらは一種に限定されず、複数種を組み合わせて使用してもよい。硬化剤の含有量は特に限定されないが、例えば、エポキシ樹脂と硬化剤との当量比が０．５〜１．５、好ましくは０．８〜１．２となるように配合することができる。
【００２５】
さらに、無機充填材としては、一般的に半導体封止用として使用されるものであればよく、その種類は特に限定されない。例えば、溶融シリカ、結晶シリカ、アルミナ、窒化ケイ素、窒化アルミニウム等が挙げられる。無機充填材の含有量も特に限定されないが、例えば、半導体封止用エポキシ樹脂組成物全量に対して６０〜９３重量％とすることができる。
【００２６】
本発明は、さらに硬化促進剤を併用してもよく、エポキシ樹脂と硬化剤の反応を促進させる作用があるものであれば特に制限されるものではない。例えば、２−メチルイミダゾール、２−フェニルイミダゾールなどのイミダゾール類、トリフェニルホスフィン、トリブチルホスフィン、トリメチルホスフィン等の有機ホスフィン類、１，８−ジアザビシクロ（５，４，０）ウンデセン−７（ＤＢＵ）、トリエタノールアミン、ベンジルジメチルアミンなどの３級アミンなどを用いることができる。これらを単独もしくは複数種併用してもよい。
【００２７】
また、本発明は、カップリング剤を配合することができる。カップリング剤としては、γ−メルカプトプロピルトリメトキシシランなどのメルカプトシラン、γ−グリシドキシプロピルトリメトキシシランなどのグリシドキシシラン、アミノシランなどのシランカップリング剤を用いることができる。これらを単独もしくは複数種併用してもよい。
【００２８】
本発明は、さらに必要に応じて、カーボンブラックなどの着色剤、カルナバワックス、脂肪酸アミド、ステアリン酸、モンタン酸アミド、脂肪酸エステル、カルボキシル基含有ポリオレフィンなどの離型剤、シリコーン可とう剤、ブロム化エポキシ樹脂などの難燃剤、三酸化アンチモンなどの難燃助剤などを添加することができる。なかでも、カルナバワックスを添加することで、金型のクリーニングサイクルをより一層向上することができる。
【００２９】
本発明の半導体封止用エポキシ樹脂組成物は、エポキシ樹脂、硬化剤、無機充填材、前記式（１）で表される化合物、必要に応じてその他の材料を配合し、ミキサーやブレンダーなどで均一に混合した後、ニーダーやロールなどで加熱・混合して調製することができる。なお、加熱・混合した後で必要に応じて冷却固化し、粉砕して粉状にして使用してもよいし、タブレット状、スティック状に成形して使用してもよい。
【００３０】
そして、上記のようにして調製した半導体封止用エポキシ樹脂組成物を用いて封止成形することによって、半導体装置を作製することができる。例えば、ＩＣなどの半導体素子を搭載したリードフレームをトランスファー成形金型にセットし、トランスファー成形を行うことによって、半導体素子を上記半導体封止用エポキシ樹脂組成物による封止樹脂で封止した半導体装置を作製することができる。
【００３１】
以下に実施例を示し、さらに詳しく説明する。もちろん以下の例によって本発明が限定されることはない。
【実施例】
【００３２】
＜実施例１〜８及び比較例１〜４＞
製造室（温度１２℃、湿度１５％）において、表１に示す配合物（配合量の単位は質量部）をブレンダーで混合し均一化した後、加熱したニーダーで混練溶融させて押出し、冷却後、粉砕機で所定粒度に粉砕して、実施例１〜８及び比較例１〜４の半導体封止用エポキシ樹脂組成物を粒状材料として得た。これらの半導体封止用エポキシ樹脂組成物の連続成形性について評価した。
【００３３】
なお、表１における半導体封止用エポキシ樹脂組成物の配合材料としては、下記のものを用いた。
ｏ−クレゾールノボラック型エポキシ樹脂：住友化学工業（株）製「ＥＳＣＮ１９５ＸＬ」エポキシ当量１９５
フェノールノボラック樹脂：荒川化学工業（株）製「タマノール７５２」水酸基当量１０４
ブロム化エポキシ樹脂：住友化学工業（株）製「ＥＳＢ４００Ｔ」エポキシ当量４００
トリフェニルホスフィン（ＴＰＰ）：北興化学（株）製ＴＰＰ
結晶シリカ：平均粒径２５μｍ
γ−グリシドキシプロピルトリメトキシシラン：信越化学工業（株）製「ＫＢＭ４０３」
＜連続成形性＞
クリーニング後の金型で放熱フィン付きＴＯ２２０パッケージを繰り返し成形し、目視評価によりパッケージに汚れが発生して次の金型のクリーニングが必要になるまでのショット数（クリーニングサイクル）を測定した。
【００３４】
ＴＯ２２０パッケージ：１フレーム＝２０キャビティ  ８ｍｍ×８ｍｍ、厚み３．５ｍｍ
金型温度：１７５℃
注入圧力：６．９ＭＰａ（７０ｋｇｆ／ｃｍ２）
成形時間：９０秒
【００３５】
【表１】
2008156471.tif 000005
表１の結果より、実施例１〜８では、１２−ヒドロキシステアリン酸と前記式（３）で表されるアミノ基含有ポリシロキサンとの反応生成物、すなわち前記式（１）で表される化合物が必須成分として含有されていることで、連続成形のショット数を増加させ、金型のクリーニングサイクルを向上することができることが確認された。なかでも、式（１）で表される化合物の含有量が半導体封止用エポキシ樹脂組成物全量に対して０．０５〜２質量％の範囲であること（実施例１〜６）、カルナバワックスを併用すること（実施例６）により、連続成形のショット数をより増加させることが確認された。
【００３６】
一方で、比較例１〜４では、前記式（１）で表される化合物が必須成分として含有されていないことにより、連続成形のショット数が十分でないことが確認された。